(57)【要約】【課題】粘度や表面張力が高いコーティング液であっても、インジェクタ内に充分にコーティングが可能なインジェクタのコーティング方法を提供する。【解決手段】燃料を噴射する噴孔６０を備えたワーク１を、水系のフッ素コーティング剤から成るコーティング液１０の中央に配置され該コーティング液１０が内部に充填されたスタンプ板１２の表面に押し付ける。この時、下部プレス基部１６の内周下面２０でスタンプ板１２の外周を押圧し、ワーク１の先端面及び噴孔６０内にコーティング液１０を移動させコーティング膜６２を形成する。【選択図】図１
2010249104.tif 000002
【特許請求の範囲】
【請求項１】
インジェクタの部品となり燃料を噴射する噴孔（６０）を備えたワーク（１）を、コーティング液（１０）に隣接して配置され該コーティング液（１０）が内部に充填されたスタンプ板（１２）の表面に押し付け、前記ワーク（１）の先端面及び前記噴孔（６０）内に前記コーティング液（１０）の被膜（６２）を形成することを特徴とするインジェクタのコーティング方法。
【請求項２】
前記ワーク（１）をスタンプ板（１２）の表面に押し付けるときに、前記スタンプ板（１２）の周囲を治具にて押圧し、前記スタンプ板（１２）の前記周囲に充填されているコーティング液（１０）を前記ワーク（１）方向に移動させることを特徴とする請求項１に記載のインジェクタのコーティング方法。
【請求項３】
前記コーティング液（１０）は、盤状のコーティング槽（１１）内に注入されており、前記スタンプ板（１２）は、該スタンプ板（１２）の一部が前記コーティング液（１０）内に浸かるように前記コーティング槽（１１）内に載置されていることを特徴とする請求項１または２に記載のインジェクタのコーティング方法。
【請求項４】
前記コーティング液（１０）は、前記スタンプ板（１２）を取り巻いていることを特徴とする請求項３に記載のインジェクタのコーティング方法。
【請求項５】
前記コーティング液（１０）は、前記スタンプ板（１２）の高さより低い液面レベルに維持されていることを特徴とする請求項３または４に記載のインジェクタのコーティング方法。
【請求項６】
前記コーティング液（１０）は、水系のフッ素コーティング剤から成ることを特徴とする請求項１ないし５のいずれか一項に記載のインジェクタのコーティング方法。
【請求項７】
前記ワーク（１）は、エンジンのシリンダ内に直接燃料を噴霧する直噴タイプのインジェクタのノズル先端部であることを特徴とする請求項１ないし６のいずれか一項に記載のインジェクタのコーティング方法。
【請求項８】
前記ワーク（１）にコーティング液（１０）を塗布した後、前記ワーク（１）を吸引ステーションの筒部（４０）内へ搬送し、少なくとも前記ワーク（１）の一端側から負圧源にて空気を吸引し、前記ワーク（１）の外表面及び前記噴孔（６０）内に付着したコーティング液（１０）の一部を除去することを特徴とする請求項１ないし７のいずれか一項に記載のインジェクタのコーティング方法。
【請求項９】
前記ワーク（１）は、プレート（３）に前記噴孔（６０）を設けたポート噴射タイプのインジェクタの先端部品であり、前記プレート（３）の平面をスタンプ板（１２）の平面に押し付けることを特徴とする請求項１ないし８のいずれか一項に記載のインジェクタのコーティング方法。
【請求項１０】
前記スタンプ板（１２）は、多孔質部材または布部材から成ることを特徴とする請求項１ないし９のいずれか一項に記載のインジェクタのコーティング方法。
【請求項１１】
前記ワーク（１）を、前記スタンプ板（１２）の表面に押し付け、前記ワーク（１）の先端面及び前記噴孔（６０）内に前記コーティング液（１０）の被膜（６２）を形成する前に、塗布前処理として、濡れ性を良くするための第１液の塗布を行い、次に該第１液を除去して、第２液となる前記コーティング液（１０）を塗布することを特徴とする請求項１ないし１０のいずれか一項に記載のインジェクタのコーティング方法。
【請求項１２】
前記ワーク（１）を吸引ステーションの筒部（４０）内へ搬送し、少なくとも前記ワーク（１）の一端側から負圧にて空気を吸引するときに、同時に、前記ワーク（１）の他端側から正圧にて前記空気を前記筒部（４０）内に供給することを特徴とする請求項８に記載のインジェクタのコーティング方法。
【発明の詳細な説明】
【技術分野】
【０００１】
本発明は、被塗布物となるインジェクタ（燃料噴射弁）を、コーティング剤を成す液体が塗布されたスタンプ板に押し付けることにより、インジェクタ内部をコーティングするインジェクタのコーティング方法に関するものである。特に、内燃機関に燃料を供給するインジェクタの噴孔内に、環境負荷の少ない水系フッ素コーティング剤を塗布する方法に関する。
【背景技術】
【０００２】
従来、特許文献１には、インジェクタの先端にデポジットが付着し難いものを提供するという課題のもとに、図５のように、インジェクタの噴孔６０を形成する内壁ならびに該内壁に連続するノズル先端面に、溶剤にコーティング材料を溶かし込んだ撥油性材料を塗布することにより形成したコーティング膜を有するエンジン用燃料噴射ノズル及びその製造方法が記載されている。
【０００３】
図５は、この特許文献１に記載された製造工程を示す説明図である。この図５において、ノズルボディ８０のシート面８１に栓体８２により蓋をして、コーティング液１０がノズルボディ８０の噴孔６０から内部の空間部８３に侵入しないようにしている。
【０００４】
次に、ノズルボディ８０をコーティング液１０中に浸漬（ディッピング）した後、エアブローする。次いで噴孔６０の中心位置にラップ棒を回転しながら挿入し、噴孔６０の内壁に付着したコーティング膜の厚さを均一にしている。そして、噴孔６０の中心位置に同心状にコーティング膜が形成されるようにしている。
【０００５】
これにより、ノズル先端部に燃料成分が付着し難いし、付着したとしても次回の燃料噴射により剥離し易いとされている。また、コーティング膜を形成するノズル先端面は、少なくとも、デポジットが付着すると燃料噴射に影響を与える箇所であり、ノズルニードルが当接するシート面にはコーティング膜を形成しないとされている。また、燃料噴射量の調量性能ならびに燃料の霧化が向上するとされている。
【０００６】
次に、特許文献２には、ノズル細孔ヘの保護膜形成方法が記載されている。これは、ディッピング法による膜厚を均一とし、かつ所定の位置に保護膜を提供するという課題のもとに、ディッピング法によりノズル細孔内に、撥液膜等の保護膜を形成するものである。
【０００７】
そして、ノズル細孔内に、該ノズル細孔内を貫通するガイド用針状物を通すと共に、ノズルをコーティング液の所定位置まで浸漬している。次いでノズルの細孔内にガイド用針状物を通した状態でノズルを引き上げている。
【０００８】
また、ディッピングによりノズル細孔内に、撥液膜等の保護膜を形成する際に、ノズルの後端側に所定の大きさの栓をすることにより、細孔内の容積を予め決めた一定容量となし、その後コーティング液に浸漬し引き上げることも記載されている。
【０００９】
また、従来の特許文献３は、膜厚の均一性に優れる被膜を細孔内に有する、細孔内被膜保持体の製造方法を提供するという課題のもとに、貫通する細孔を有する基材において、当該細孔の一方の開口部側の少なくとも開口縁を含む領域に被膜材料液を滴下し、当該細孔を通過する被膜材料液を吸収体に吸収させ、一方の開口部近傍の被膜材料液を除去するものが記載されている。
【００１０】
更に、本件発明者が関与した特許文献４に記載のインジェクタの噴孔内への皮膜形成方法が公知である。図６は、この特許文献４に記載された製造工程を示す説明図である。これは、噴孔内において充分かつ均一に皮膜を形成することができ、狭小な噴孔に対しても適用することができる皮膜形成方法を提供するという課題のもとに、図６のような管状体９０の管状体先端部９１をインジェクタのシート面に当接させ、インジェクタのノズル先端部をコーティング液１０にディッピング（浸漬）している。
【００１１】
そして、噴孔６０ａ及び６０ｂ内をコーティング液１０で満たし、この状態で、コーティング液１０を噴孔６０ａ及び６０ｂ内を通って管状体９０内に流入させるように吸引している。
【００１２】
また、吸引したコーティング液１０を管状体９０内から噴孔内を通って、図６のように排出させている。そして、管状体先端部９１とシート面との当接状態を解除した後、噴孔６０ａ及び６０ｂ内に塗布されたコーティング液１０を乾燥及び焼成することにより皮膜を形成している。
【００１３】
また、特許文献５には、プレート（プレートオリフィス）を使用したポート噴射タイプのインジェクタが記載されている。このインジェクタについては、本発明の一実施形態で使用するため、図２を用いて後述する。
【先行技術文献】
【特許文献】
【００１４】
【特許文献１】特開平９−１１２３９２号公報
【特許文献２】特開昭９−２１７６７０号公報
【特許文献３】特開２００２−４９８４号公報
【特許文献４】特開２００８−２５５８７０号公報
【特許文献５】特開２００８−１９６３６２号公報
【発明の概要】
【発明が解決しようとする課題】
【００１５】
上記特許文献１ないし５の技術によると、インジェクタ噴孔内にコーティングするＦＡＳ（フルオロアルキルシラン）コーティング（溶剤系のフッ素コーティング）は、噴孔部をＦＡＳ調合液に浸漬することで、噴孔内壁にコーティングが可能である。しかし、ＦＡＳコーティングはＰＦＯＡ（パーフルオロオクタン酸）を使用することから、近年は使用が避けられている。
【００１６】
また、上記ＰＦＯＡが発生しないフッ素コーティングについても、多くは溶剤を使用するため、光化学オキシダントや浮遊粒子状物質の原因になるとされており、人の健康への悪影響を与える有害物質とされるＶＯＣ（揮発性有機化合物）が発生する環境問題がある。
【００１７】
そこで、本発明では、水とコーティング材料とを界面活性剤を介して完全に溶かし込んだ水系のフッ素コーティング剤を使用する。このことで、上記ＰＦＯＡやＶＯＣの環境問題を回避しようとするものである。
【００１８】
しかしながら、この水系のフッ素コーティング剤は、粘度や表面張力が高いため、インジェクタの噴孔内に上述した浸漬工程を使用したコーティング方法では、充分なコーティング膜を形成することが不可能であった。
【００１９】
また、特に近年の直噴タイプのインジェクタは、より高温のエンジンの熱（１２０ないし１５０℃）に晒される環境下で使用されるようになってきていることから、コーティング膜の膜厚を充分に確保する必要性が生じてきている。
【００２０】
そして、膜厚を厚くするためには、水または溶剤に対するコーティング剤の割合を多くする必要があり、結果的に、コーティング液の粘度や表面張力が高くなる。そして、コーティング剤の割合を多くすると、溶剤では溶かすのに限界があり、水系のフッ素コーティング剤の方が有利になる。
(発明が解決しようとする課題）
本発明は、このような従来の技術に存在する問題点に着目して成されたものであり、その目的は、粘度や表面張力が高いコーティング液であっても、インジェクタの部品内に充分にコーティングが可能なインジェクタのコーティング方法を提供することにある。
【００２１】
従来技術として列挙された特許文献の記載内容は、この明細書に記載された技術的要素の説明として、参照によって導入ないし援用することができる。
【課題を解決するための手段】
【００２２】
本発明は上記目的を達成するために、下記の技術的手段を採用する。すなわち、請求項１に記載の発明では、インジェクタの部品となり燃料を噴射する噴孔（６０）を備えたワーク（１）を、コーティング液（１０）に隣接して配置され該コーティング液（１０）が内部に充填されたスタンプ板（１２）の表面に押し付け、ワーク（１）の先端面及び噴孔（６０）内にコーティング液（１０）の被膜（６２）を形成することを特徴としている。
【００２３】
この発明によれば、スタンプ板（１２）にワーク（１）が押し付けられたときに、スタンプ板（１２）内のコーティング液（１０）が噴孔（６０）内に浸入し、粘度や表面張力が高いコーティング液（１０）であっても、インジェクタ内に充分にコーティングすることが出来る。
【００２４】
請求項２に記載の発明では、ワーク（１）をスタンプ板（１２）の表面に押し付けるときに、スタンプ板（１２）の周囲を治具にて押圧し、スタンプ板（１２）の周囲に充填されているコーティング液（１０）をワーク（１）方向に移動させることを特徴としている。
【００２５】
この発明によれば、スタンプ板（１２）の周囲を治具にて押圧し、スタンプ板（１２）の周囲に充填されているコーティング液（１０）をワーク（１）方向に移動させるから、噴孔（６０）等にコーティング液（１０）が付着し易いインジェクタのコーティング方法が得られる。
【００２６】
請求項３に記載の発明では、コーティング液（１０）は、盤状のコーティング槽（１１）内に注入されており、スタンプ板（１２）は、該スタンプ板（１２）の一部がコーティング液（１０）内に浸かるようにコーティング槽（１１）内に載置されていることを特徴としている。
【００２７】
この発明によれば、コーティング液（１０）を、盤状のコーティング槽（１１）内に注入しておけば、自動的にスタンプ板（１２）内にコーティング液（１０）を補充することが出来る。
【００２８】
請求項４に記載の発明では、コーティング液（１０）は、スタンプ板（１２）を取り巻いていることを特徴としている。
【００２９】
この発明によれば、スタンプ板（１２）の周囲全てからコーティング液（１０）を充分にスタンプ板（１２）内に補充することができる。
【００３０】
請求項５に記載の発明では、コーティング液（１０）は、スタンプ板（１２）の高さより低い液面レベルに維持されていることを特徴としている。
【００３１】
この発明によれば、ワーク（１）をスタンプ板（１２）の表面に押し付けたときに、直接ワーク（１）がコーティング液（１０）に浸漬されず、スタンプ板（１２）を介してコーティング液（１０）がワーク（１）に供給されるから、ディッピングでは得られない良好なインジェクタのコーティングがなされる。
【００３２】
請求項６に記載の発明では、コーティング液（１０）は、水系のフッ素コーティング剤から成ることを特徴としている。
【００３３】
この発明によれば、溶剤系のフッ素コーティングに比し、ＰＦＯＡ（パーフルオロオクタン酸）が発生する環境問題を回避できる。また、溶剤の使用による揮発性有機化合物が発生する環境問題をも回避できる。
【００３４】
請求項７に記載の発明では、ワーク（１）は、エンジンのシリンダ内に直接燃料を噴霧する直噴タイプのインジェクタのノズル先端部であることを特徴としている。
【００３５】
この発明によれば、基本的には、ポート内に噴射するポート噴射タイプ及び直噴タイプの両方に適用できるが、特に、直噴タイプに使用することにより、直噴タイプのインジェクタのノズル先端部に、コーティング液（１０）の粘度や表面張力が高くてもコーティングできるため、インジェクタの噴孔（６０）内に充分な膜厚のコーティング膜を形成することが出来る。そして、近年の直噴タイプのインジェクタは、より高温のエンジンの熱に晒される環境下で使用されるようになってきていることから、コーティング膜の膜厚を充分に確保する必要性が生じてきているが、このような要望に対応することが出来る。
【００３６】
請求項８に記載の発明では、ワーク（１）にコーティング液（１０）を塗布した後、ワーク（１）を吸引ステーションの筒部（４０）内へ搬送し、少なくともワーク（１）の一端側から負圧源にて空気を吸引し、ワーク（１）の外表面及び噴孔（６０）内に付着したコーティング液（１０）の余分な部分を除去することを特徴としている。
【００３７】
この発明によれば、この負圧源により、機外への油、及びミストの飛散、あるいは、洩れや伝い洩れを防止することが出来る。
【００３８】
請求項９に記載の発明では、ワーク（１）は、プレート（３）に噴孔（６０）を設けたポート噴射タイプのインジェクタの先端部品であり、プレート（３）の平面をスタンプ板（１２）の平面に押し付けることを特徴としている。
【００３９】
この発明によれば、プレート（３）の平面にスタンプ板（１２）の平面が合致し易く、良好なコーティングを形成し易い。
【００４０】
請求項１０に記載の発明では、スタンプ板（１２）は、多孔質部材または布部材から成ることを特徴としている。
【００４１】
この発明によれば、スタンプ板（１２）は、多孔質部材または布部材から成ることにより、コーティング液（１０）を充分に充填でき、ワーク（１）をスタンプ板（１２）に押し付けたとき、コーティング液（１０）をスタンプ板（１２）内で、充分に移動させることが出来るから、スタンプ板（１２）からワーク（１）へのコーティング液（１０）の良好な供給が可能になる。
【００４２】
請求項１１に記載の発明では、ワーク（１）を、スタンプ板（１２）の表面に押し付け、ワーク（１）の先端面及び噴孔（６０）内にコーティング液（１０）の被膜（６２）を形成する前に、塗布前処理として、濡れ性を良くするための第１液の塗布を行い、次に該第１液を除去して、第２液となるコーティング液（１０）を塗布することを特徴としている。
【００４３】
この発明によれば、前処理として濡れ性を良くするために第１液の塗布を行うから、コーティング液（１０）が、ワーク（１）の先端面及び噴孔（６０）内に付着し易く、良好なコーティング液（１０）の被膜（６２）が形成できる。
【００４４】
請求項１２に記載の発明では、ワーク（１）を吸引ステーションの筒部（４０）内へ搬送し、少なくともワーク（１）の一端側から負圧にて空気を吸引するときに、同時に、ワーク（１）の他端側から正圧にて空気を筒部（４０）内に供給することを特徴としている。
【００４５】
この発明によれば、負圧にて空気を吸引すると共に、正圧でワーク（１）に空気を供給するから、粘度や表面張力が高いコーティング液（１０）であっても、ワーク（１）の外表面及び噴孔（６０）内に付着したコーティング液（１０）の余分な部分を確実に除去することが出来る。
【００４６】
なお、特許請求の範囲および上記各手段に記載の括弧内の符号は、後述する実施形態に記載の具体的手段との対応関係を示す一例である。
【図面の簡単な説明】
【００４７】
【図１】本発明の一実施形態におけるワークをチャックしてコーティングを行う工程におけるコーティング設備を示す説明図である。
【図２】上記実施形態におけるワークが組み込まれたインジェクタの先端部分の拡大図である。
【図３】図１の状態から上部プレス基部を下降させて、スタンプ板内にワークの下面を若干埋没させた状態を示すコーティング設備の説明図である。
【図４】上記実施形態におけるコーティング液除去工程を説明する説明図である。
【図５】従来の特許文献１に記載された製造工程を示す説明図である。
【図６】従来の特許文献４に記載された製造工程を示す説明図である。
【発明を実施するための形態】
【００４８】
（一実施形態）
以下、本発明の一実施形態について図１乃至図４を用いて説明する。図１は、ワーク１をチャック機構２でチャックしてコーティングを行う工程におけるコーティング設備を示す説明図である。図１において、先ず、チャック機構２にワーク１を装着する。
【００４９】
図２はワーク１が組み込まれたインジェクタの先端部分の拡大図である。ワーク１は、具体的には後述するように、図２の噴孔プレート３と弁ボディ４の一体構造である。弁ボディ４は、弁座５を有している。
【００５０】
そして、底の浅い盆（トレー）状の噴孔プレート３は、弁ボディ４の燃料下流側の下端面に設けられている。噴孔プレート３は弁ボディ４の下端壁にレーザ溶接部６により固定されている。
【００５１】
図１のチャック機構２は、一般に、コレットチャックと呼ばれるもので、先端が開いてワーク１を把持し、バネ力で把持した状態を維持するものである。なお、コレットチャック以外にもロボットのアームの先端部のチャック部であっても良い。
【００５２】
図１において、コーティング液１０は、円盤状のコーティング槽１１内に注入されている。このコーティング液１０は、水系のフッ素コーティング剤と呼ばれるものである。この水系のフッ素コーティング剤から成るコーティング液１０の内部にゴム系の多孔質体からなるスタンプ板１２が配置されている。そして、スタンプ板１２の高さよりも若干低い液面レベルにコーティング液１０の高さが維持されている。
【００５３】
上記チャック機構２は、上部プレス基部１５に保持されている。また、コーティング槽１１の周囲は下部プレス基部１６に覆われている。下部プレス基部１６は、コーティング槽１１の蓋ともなっている。第１弾発部１８を成すバネまたは弾性ゴムにより、下部プレス基部１６の内周下面２０はスタンプ板１２と離間している。また、上部プレス基部１５と下部プレス基部１６との間に間隙Ｇ２１が存在する。
【００５４】
コーティング槽１１の下面中心には、ステム２５が連結されており、ステム２５の周囲を固定保持部材２６が囲っている。固定保持部材２６とステム２５の段部２７の間に、第２弾発部を成すコイルスプリング２８が配置されている。このコイルスプリング２８は、固定保持部材２６に対してステム２５及びコーティング槽１１を弾性的に持ち上げている。
【００５５】
以下、上記構成において、コーティング工程を説明する。先ず、ワーク１と成る噴孔プレート３と弁ボディ４の一体構造を、コーティング装置のチャック機構２に装着する。このとき、ゴム系の多孔質体からなるスタンプ板１２の周りにコーティング液１０が満たされている。なお、スタンプ板１２は、図１の上方から見ると円形の板状体から成り、その周囲を環状にコーティング液１０が取り囲んでいる。
【００５６】
更に、コーティング装置の図示しないハンドルを操作し、上部プレス基部１５を下部プレス基部１６方向に（天方向から地方向に）図３のように押し下げる。なお、図３は、図１の状態から上部プレス基部１５を下降させて、スタンプ板１２内にワーク１の下面を若干埋没させた状態を示すコーティング設備の説明図である。このとき、チャック機構２に装着されたワーク１が、スタンプ板１２の上部に押し付けられ、スタンプ板１２の上部が弾性変形して窪んでいる。
【００５７】
そして、この押し下げにより、上部プレス基部１５と下部プレス基部１６との間の間隙Ｇ２１（図１）をゼロにする。その上で、更に、上部プレス基部１５と下部プレス基部１６を共に押し下げ、コイルスプリング２８を圧縮させる。そして、同時に第１弾発部１８を成すバネまたは弾性ゴムも圧縮させ、下部プレス基部１６の内周下面２０にて、スタンプ板１２の外周上部を押圧する。
【００５８】
これによって、スタンプ板１２の外周面から内部に向かう方向にコーティング液１０が矢印３１及び３２のように移動する。また、コーティング液１０が、矢印３３のように移動して、ワーク１となる噴孔プレート３の噴孔６０（図２）を通過して弁ボディ４内に移動する。
【００５９】
次に、ワーク１をスタンプ板１２から引き上げてもとの位置に戻したときに、スタンプ板１２の内部に周囲からコーティング液１０が図１の矢印３４及び３５のように入ってきて、自動的にスタンプ板１２にコーティング液１０が補充される。従って、コーティング液１０の液面レベルのみ管理すればよく、特別にスタンプ板１２の内部にコーティング液１０を注入する必要は無い。
【００６０】
これによって、粘度や表面張力が高い水系のフッ素コーティング剤をコーティング液１０に採用しても、狭い噴孔６０（図２）を持つインジェクタ内でも、デポジットを回避するためのコーティング液１０の塗布が可能となる。この後、ワーク１をチャック機構２と共に、次のコーティング液除去工程に進む。
【００６１】
図４は、このコーティング液除去工程を説明する説明図である。ワーク１の下端面を図３のスタンプ板１２に押し付けて、引き上げたままでは、噴孔プレート３の噴孔６０（図２）の中にコーティング液１０が詰まった状態となっている。従って、上記噴孔６０の中のコーティング液１０の液切りを行う必要がある。
【００６２】
このコーティング液除去工程では、ワーク１をチャック機構２に固定した状態で、図４の吸引ステーションの筒部４０内へ搬送する。そして、ワーク１の上側から正圧でチャック機構２内の空洞部４１を介してワーク１内部を空気流で矢印４２のようにブローする。これと同時に、ワーク１の下側から負圧源に接続された配管４３にて、空気を矢印４４のように吸引し、ワーク１内外表面及び噴孔６０（図２）内に付着したコーティング液１０を除去する。
【００６３】
なお、吸引は、筒部４０下部に図示しないポンプ等で生成した負圧源を接続することにより行う。この負圧源により機外への油、及びミストの飛散、あるいは、洩れや伝い洩れを防止することが出来る。
【００６４】
また、上記矢印４２方向の正圧は、工場内ユーティリティを成すエアー配管４７から、ミストセパレータ４７ａ、精密レギュレータ（圧力調節器）４７ｂ、及び流量計４７ｃを介して、チャック機構２の空洞部４１内に供給される。また、筒部４０の周囲に複数の横孔４５及び４６が設けてあり、矢印４８及び４９のような風の流れを作って、ワーク１の外側面のコーティング液１０を除去する。
【００６５】
このように、少なくとも負圧源により、ワーク１の噴孔６０（図２）内に空気を流して、コーティング液を適度に除去することにより、粘度や表面張力が高くても、均一な膜厚を残すことが出来る。この後、コーティング装置のチャック機構２からワーク１を取り外す。そして、このワーク１を焼成して良好なコーティング膜の形成を行うことが出来る。
【００６６】
なお、この実施形態で使用するワーク１は、上記特許文献５のように、プレート（オリフィスプレートまたは噴孔プレートとも言う）を使用したタイプを採用した。
【００６７】
このインジェクタについて、簡単に図２を用いて説明する。図２に示すように、このインジェクタは、例えば多気筒ガソリンエンジンの各気筒の吸気ポートなどの吸気管（図示せず）に取付けられて、気筒内の燃焼室に燃料を噴射供給する。
【００６８】
インジェクタは、略円筒形状であり、一端から燃料を受け、内部の燃料通路５１ａを経由して他端から燃料を噴射する。インジェクタのホルダ５０は、磁性部材と非磁性部材とからなる円筒状に形成されている。
【００６９】
ホルダ５０には燃料通路５１ａが形成されており、この燃料通路５１ａに弁ボディ４、弁部材としてのニードル５１、可動コア５２、スプリング５３、固定コア５４等が収容されている。第１磁性部材５５の下端部には、弁ボディ４がレーザ溶接部６ａにより固定されている。
【００７０】
弁ボディ４は、内周壁にニードル５１が離座および着座可能な弁座５を有している。弁ボディ４の燃料下流側の下端面には、トレー状の噴孔プレート３が設けられている。この噴孔プレート３は弁ボディ４の下端壁にレーザ溶接部６を介して固定されている。このレーザ溶接前の噴孔プレート３と弁ボディ４の一体構造が、チャック機構２に把持されて、コーティングされるのである。
【００７１】
噴孔プレート３は、薄板の容器状に形成されており、ステンレス等の金属材料からなる基材の中央部に複数（本実施例では、１２個）の噴孔６０が形成されている。複数の噴孔６０は、例えば内周側の噴孔群と、外周側の噴孔群を有していが、図２では、このうちの２個しか図示されていない。
【００７２】
即ち、噴孔プレート３は、基材６１と、この基材６１に形成された噴孔６０と、基材６１に施された水系のフッ素コーティング剤の被膜６２（以下、コーティング膜６２という）を有している。コーティング膜６２は、噴孔６０の内周、および噴孔６０の出口側の先端面を含む噴孔プレート３の先端面のほぼ全面に施されている。
【００７３】
噴孔プレート３の外側には、噴孔プレート３の噴孔６０群より外周側を覆うスリーブ６５が装着されている。ニードル５１は、内部が燃料通路５１ａに繋がった中空の有底円筒状であり、底側に当接部７０が形成されている。当接部７０は弁ボディ４に形成されている弁座５に離座および着座する。当接部７０が弁座４に着座すると、噴孔６０が閉塞され燃料噴射が遮断される。
【００７４】
（その他の実施形態）
本発明は上述した一実施形態にのみ限定されるものではなく、次のように変形または拡張することができる。上記一実施形態においては、インジェクタは、プレートに噴孔を設けたポート噴射タイプのインジェクタを使用したが、図５及び図６のように、先端が尖ったノズル形状部材に噴孔を穿設したインジェクタであっても良い。また、エンジンのシリンダ内に直接燃料を噴霧する直噴タイプのインジェクタであっても良い。
【００７５】
また、コーティング液１０を塗布する前に、同様の設備で、塗布前処理として濡れ性を良くするために第１液となるイオン交換水（脱イオン化水）の塗布を行い、次に、この第１液を除去して、第２液となる上記コーティング液１０を塗布する上述のコーティング工程に進んでも良い。
【００７６】
また、上記実施形態では、図１の上部プレス基部１５の押し下げ量は、寸法にて管理したが、押し付け荷重や、図１に破線で示すように導電率計１００を接続して導電率を計測して管理することも出来る。また、抵抗値を計測してもよい。また、一部に絶縁体を介するときは、静電容量を計測して上記押し下げ量を管理しても良い。なお、押し付け荷重をコントロールすることで、コーティングが不要な部分（例えば、図２の噴孔プレート３の基材６１内側の一部や図５のシート面８１相当部の一部）への付着を防止するマスキングが不要となる。
【００７７】
また、上記一実施形態では、図１のように上部プレス基部１５の押し下げをハンドル操作し、図示しない目盛を目視することで、押し下げ寸法を管理したが、上部プレス基部１５をサーボモータで駆動すれば、設定した寸法に達した時点で自動的にサーボモータを停止させることが出来る。
【００７８】
また、上記実施形態では、正圧を図４のチャック機構２の空洞部４１内に供給したが、この正圧の供給は省略し、下流側から負圧にて、空気を吸引するのみとして、ワーク１に付着したコーティング液１０を除去しても良い。更に、図４の筒部４０の周囲の複数の横孔４５及び４６を斜めに配置することも出来る。また、これらの横孔４５及び４６を無くすことも可能である。
【００７９】
また、図１のスタンプ板１２は、ゴムやスポンジのような多孔質部材のほかに、繊維あるいは不織布のような布で形成することも出来る。
【００８０】
また、スタンプ板１２を中央にして周囲をコーティング液１０で満たすことが望ましいが、スタンプ板１２の一側面のみにコーティング液１０を配置しても良い。
【００８１】
また、インジェクタには、図５及び図６に示したように、ノズルボディのノズル状の先端部に貫通した噴孔が穿設された主に直噴タイプの形式のものと、図２のように、プレート（プレートオリフィス）を使用したポート噴射タイプの両方があるが、本発明においては、上述したように、いずれのインジェクタに対しても適応可能である。また、ガソリンエンジン用のみでなくディーゼルエンジン用にも適用できる。
【００８２】
また、スタンプ板１２の上面は平面である必要は無く、ワーク１の形状に沿う、例えば円錐台状の窪みを有していても良い。
【符号の説明】
【００８３】
１  ワークとなる噴孔プレートと弁ボディの一体構造
２  チャック機構
３  噴孔プレート
４  弁ボディ
１０  コーティング液
１１  コーティング槽
１５  上部プレス基部
１６  下部プレス基部
１２  スタンプ板
４１  チャック機構内の空洞部
４０  筒部
６０  噴孔
６２  コーティング膜
【図１】
2010249104.tif 000003
【図２】
2010249104.tif 000004
【図３】
2010249104.tif 000005
【図４】
2010249104.tif 000006
【図５】
2010249104.tif 000007
【図６】
2010249104.tif 000008